FR 2677174 A1 19921204 FR 9106589 A 19910531 Générateur électrochimique rechargeable à électrolyte solide La présente invention concerne un générateur électrochimique rechargeable à électrolyte solide, dont la matière active négative est à base de lithium. L'élaboration d'un tel générateur rechargeable, "tout solide" de potentiel élevé, présente un grand intérgt compte tenu des avantages importants qu'il est susceptible d'apporter: souplesse, pas de risque de fuite, pas de séparateur. Pour réaliser l'électrolyte d'un tel générateur, on dispose de polymères conducteurs ioniques qui ne sont utilisables qu'à une température supérieure à la température ambiante Le brevet US A. 4 303 748 décrit par exemple le polyéthylène oxyde (PEO) plastifié, incorporant un sel métallique, mais nécessitant une température de fonctionnement de 800 C Le brevet US A 4 830 939 décrit un générateur contenant un électrolyte de ce type. Pour abaisser la température de fonctionnement à la température ambiante, le brevet US A 4 792 504 propose l'emploi de polymères conducteurs réticulés contenant une phase conductrice ionique comprenant un sel métallique et un solvant dipolaire aprotique Le brevet FR-A 2 653 938 décrit un générateur à anode de lithium mettant en oeuvre un tel polymère On observe toutefois au cours du cyclage des changements de forme de l'électrode de lithium dus à la croissance de dendrites qui ont des conséquences néfastes, telles que risques de courts-circuits et rendement en cyclage diminué. Pour éviter ces inconvénients, on a envisagé de remplacer l'anode de lithium métallique par une anode en graphite intercalant le lithium (voir article R Yazami, Ph Touzain, J Power Sources 9, 1983, p 365) Mais on constate que le graphite naturel ou artificiel associé aux polymères conducteurs ioniques contenant un solvant précédemment cités aboutit lors du fonctionnement à une baisse de capacité et à un gonflement important de l'anode pouvant entratner une exfoliation du graphite. La présente invention a pour but de réaliser un générateur électrochimique rechargeable du type précédent mais dont l'anode à base de carbone conserve ses qualités au cours du cyclage. f -2 - La présente invention a pour objet un générateur électrochimique rechargeable comprenant une cathode, une anode à base d'un matériau carboné capable d'intercaler des ions lithium, et un électrolyte constitué d'un polymère réticulé, de préférence conducteur ionique, incorporant un sel de lithium et un solvant aprotique dipolaire, caractérisé par le fait que ledit matériau carboné est, au moins superficiellement, moins bien cristallisé que le graphite, de manière à être imperméable audit solvant, tout en permettant la diffusion du lithium. Selon un premier mode de réalisation ledit matériau carboné est choisi parmi les cokes, les fibres de carbone graphitées, les carbones pyrolithiques Ces carbones présentent des cristallites de taille réduite, et un certain nombre de défauts structuraux, comme des atomes de carbone interstitiels entre les plans, ou une désorientation de ces plans entre eux. L'anode du générateur selon l'invention empêche la cointercalation du solvant responsable du gonflement au cours du cyclage Il faut remarquer cependant que les imperfections de structure limitent la cinétique d'intercalation du lithium; c'est pourquoi il peut être avantageux d'utiliser un matériau à base de graphite très bien cristallisé recouvert superficiellement d'une couche mince de carbone incomplètement graphité. Une telle couche peut être obtenue par carbonisation d'un film de polymère, tel que du polyacrylonitrile, ou par dépôt en phase vapeur25 (procédé CVD) à partir d'un hydrocarbure, par exemple le méthane ou le benzène. Pour pouvoir être utilisé dans un générateur selon l'invention, le matériau carboné de l'anode est mis sous forme d'un film S'il est à base de poudre ou de fibre, il est mélangé à l'électrolyte conducteur ionique pour constituer une anode composite. Le polymère de l'électrolyte est de préférence un polymère conducteur ionique réticulé du genre de ceux décrits dans le brevet FR-A 2 653 938. Un tel polymère incorpore un sel conducteur dont le cation est le lithium et dont l'anion est de préférence choisi parmi As F-, BF, -3 - P Ft, CF 3 SO;, C 10 Z, B(C 6 H 5), N(CF 3502), SCN Le solvant non aqueux est de préférence choisi parmi le carbonate d'éthylène, le carbonate de propylène, le tétrahydrofuranne, le diméthylcarbonate, le diéthylcarbonate, le formiate de méthyle, le5 diméthylsulfite, le diméthylsulfoxyde, le 1-2 diméthoxyéthane, le sulfolane, la gbutyrolactone, le polyéthylène glycol diméthyléther, et leurs mélanges. La cathode est une électrode composite constituée d'un matériau à haut potentiel redox (tel par exemple, Li V 205, Li Co O 2, la polyaniline ou le polypyrrole à l'état réduit, dopé par l'ion lithium), dudit électrolyte, et éventuellement d'une poudre conductrice (telle par exemple le noir de carbone ou le graphite). D'autres caractéristiques et avantages de la présente invention apparaîtront au cours de la description suivante d'un mode de réalisation donnés à titre illustratif mais nullement limitatif. On prépare un électolyte, une anode et une cathode de la manière suivante: L'électrolyte solide polymère est réalisé en mélangeant 0,5 g de polyoxyéthylène ( 20 OOO)bis (amine), 0,1 g de Li As F 6, 15 Pl d'éthylène glycol diglycidyléther en tant que durcisseur, 0,7 g de carbonate de propylène en tant que plastifiant. La réticulation se fait à 70 C pendant 16 h. L'anode est obtenue de la même façon en ajoutant au mélange 2 g de poudre de carbone vendu sous la dénomination M-2007 S (Kureha). La cathode est obtenue de la même façon en ajoutant au mélange 1,5 g de Li Co O 2 (vendu par la société Aldrich) et 0,03 g de noir de carbone Le mélange est déposé avant réticulation sur un collecteur de titane pour former une couche d'épaisseur voulue (environ 1 mm). Un générateur est constitué par un montage de type bouton en empilant les trois constituants anode électrolyte cathode précédents, sous forme de tranches de diamètre 15 mm, d'épaisseur 1 mm pour l'anode, 0,05 mm pour l'électrolyte et 1 mm pour la cathode. Le générateur est chargé jusqu'à 4,2 V à une densité de courant 0,25 m A/cm 2. La capacité cyclée entre 3 et 4,2 V est de 150 m Ah/g de carbone -4- de l'anode et reste stable plus de 500 cycles. Bien entendu, l'invention n'est pas limitée au mode de réalisation qui vient d'être décrit On pourra, sans sortir du cadre de l'invention, remplacer tout moyen par un moyen équivalent. REVENDICATIONS 1/ Générateur électrochimique rechargeable comprenant une cathode, une anode à base d'un matériau carboné capable d'intercaler des ions lithium, et un électrolyte constitué d'un polymère réticulé incorporant un sel de lithium et un solvant aprotique dipolaire, caractérisé par le fait que ledit matériau carboné est, au moins superficiellement, moins bien cristallisé que le graphite de manière à être imperméable audit solvant, tout en permettant la diffusion du lithium. 2/ Générateur électrochimique selon la revendication 1, caractérisé par le fait que ledit matériau carboné est choisi parmi les cokes, les fibres de carbone graphitées, les carbones pyrolithiques. 3/ Générateur électrochimique selon la revendication 1, caractérisé par le fait que ledit matériau carboné comporte superficiellement un dépôt obtenu par un procédé CVD à partir d'un hydrocarbure. 4/ Générateur électrochimique selon la revendication 1, caractérisé par le fait que ledit matériau carboné comporte superficiellement un dépôt obtenu par carbonisation d'un film de polymère, tel que le polyacrylonitrile. 5/ Générateur électrochimique selon l'une des revendications précédentes, caractérisé par le fait que ledit électrolyte est un polymère conducteur réticulé incorporant un sel métallique dont l'anion est choisi parmi As F 6, BF-, PFJ, CF 3 SO-, C 10, B(C 6 H 5 >), N(CF 3 So 2)-, SCN et un solvant non aqueux choisi parmi le carbonate25 d'éthylène, le carbonate de propylène, le tétrahydrofuranne, le diméthylcarbonate, le diéthylcarbonate, le formiate de méthyle, le diméthylsulfite, le diméthylsulfoxyde, le 1-2 diméthoxyéthane, le sulfolane, la g-butyrolactone, le polyéthylène glycol diméthyléther, et leurs mélanges.30 6/ Générateur électrochimique selon la revendication 5, caractérisé par le fait que ledit polymère conducteur réticulé est choisi parmi les polyéthers, tels que le polyéthylène oxyde et le polypropylène oxyde, ou un copolymère des deux précédents 7/ Générateur électrochimique selon l'une des revendications précédentes, caractérisé par le fait que ladite cathode est une -6 électrode composite constituée d'un matériau à haut potentiel redox, dudit électrolyte et de poudre conductrice, telle que le noir de carbone ou le graphite. 8/ Générateur électrochimique selon la revendication 7, caractérisé par le fait que ledit matériau à haut potentiel redox est choisi parmi Li V 205, Li Co O 2, la polyaniline et le polypyrrole à l'état réduit, dopés par l'ion lithium.